(57)【特許請求の範囲】
【請求項１】
無機蛍光体及び水を含む分散媒をプレ分散する分散装置と、プレ分散液を本分散する分散装置を用いる無機蛍光体微粒子の製造装置であって、何れかの分散装置の無機蛍光体と接触する部分がセラミック化合物で形成されていることを特徴とする無機蛍光体微粒子の製造装置。
【請求項２】
前記セラミック化合物がＴｉＡｌＮ、ＴｉＣ、ＴｉＣＮ、ＴｉＮ、ＴｉＯ2、ＣｒＣ、ＣｒＮ、ＴａＣ、ＴａＮ、ＺｒＣ、ＺｒＮ、ＳｉＣ、Ｓｉ3Ｎ4及びＡｌ2Ｏ3から選ばれる少なくとも１種のセラミック化合物であることを特徴とする請求項１に記載の無機蛍光体微粒子の製造装置。
【請求項３】
請求項１又は２に記載の製造装置を用いて製造することを特徴とする無機蛍光体微粒子の製造方法。
【請求項４】
無機蛍光体及び分散媒を乳鉢を用いてプレ分散することを特徴とする請求項３に記載の無機蛍光体微粒子の製造方法。
【請求項５】
前記乳鉢が無機蛍光体の原料よりも硬度が硬い材質で形成されていることを特徴とする請求項４に記載の無機蛍光体微粒子の製造方法。
【請求項６】
前記乳鉢がセラミック化合物で形成されていることを特徴とする請求項５に記載の無機蛍光体微粒子の製造方法。
【請求項７】
上記セラミック化合物がＴｉＡｌＮ、ＴｉＣ、ＴｉＣＮ、ＴｉＮ、ＴｉＯ2、ＣｒＣ、ＣｒＮ、ＴａＣ、ＴａＮ、ＺｒＣ、ＺｒＮ、ＳｉＣ、Ｓｉ3Ｎ4及びＡｌ2Ｏ3から選ばれる少なくとも１種のセラミック化合物であることを特徴とする請求項６に記載の無機蛍光体微粒子の製造方法。
【請求項８】
請求項１〜７の何れか１項に記載の無機蛍光体微粒子を用いることを特徴とするインク。
【発明の詳細な説明】
【０００１】
【発明の属する技術分野】
本発明は無機蛍光体（以下、単に蛍光体ともいう）を分散する分散装置（以下、分散機ともいう）を用いて無機蛍光体微粒子を製造する製造装置、無機蛍光体微粒子の製造方法（以下、単に製造方法ともいう）及びインクに関するものであり、特にインクジェットノズルから出射可能なインクに関する。
【０００２】
【従来の技術】
インクジェットノズルから出射可能な無機蛍光体インクを得るためには、インク用分散媒に無機蛍光体を分散する工程があり、分散装置の材質には通常ステンレスが用いられる。
【０００３】
しかし、無機蛍光体の硬度は一般的には硬く、使用する無機蛍光体の種類などによっては分散機の攪拌部分の材質、回転数、攪拌時間等の攪拌条件によって、ステンレス部分が無機蛍光体により磨耗し、得られた無機蛍光体微粒子にステンレス紛が混入することにより着色を生じ、無機蛍光体の分散中に無機蛍光体の発光輝度の低下をおこす場合があり問題になっていた。
【０００４】
また、そのような弊害をなくすために攪拌部の攪拌速度を低減したり攪拌時間を短縮したりして無機蛍光体に与える負荷を少なくすると、無機蛍光体が充分に分散しない場合があり、安定した性能（輝度）の無機蛍光体微粒子が得られないと言う問題があった。
【０００５】
また、本分散の前工程としてプレ分散を行うが、プレ分散に用いる撹拌混合型分散機でも、同様の問題が生じていた。
【０００６】
【発明が解決しようとする課題】
従って、本発明の目的は、上記問題を鑑みてなされたものであり、分散工程中、分散機の磨耗による分散機材質の混入が少なく、分散性が良好で高輝度の無機蛍光体微粒子を安定に得ることができ、該無機蛍光体微粒子をインクジェット用インクとして用いた場合、出射性が良好である無機蛍光体微粒子の製造装置、無機蛍光体微粒子の製造方法及びインクを提供することにある。
【０００７】
【課題を解決するための手段】
本発明の上記目的は以下の構成により達成される。
【０００８】
１．無機蛍光体及び水を含む分散媒をプレ分散する分散装置と、プレ分散液を本分散する分散装置を用いる無機蛍光体微粒子の製造装置であって、何れかの分散装置の無機蛍光体と接触する部分がセラミック化合物で形成されていることを特徴とする無機蛍光体微粒子の製造装置。
【０００９】
２．前記セラミック化合物がＴｉＡｌＮ、ＴｉＣ、ＴｉＣＮ、ＴｉＮ、ＴｉＯ2、ＣｒＣ、ＣｒＮ、ＴａＣ、ＴａＮ、ＺｒＣ、ＺｒＮ、ＳｉＣ、Ｓｉ3Ｎ4及びＡｌ2Ｏ3から選ばれる少なくとも１種のセラミック化合物であることを特徴とする前記１に記載の無機蛍光体微粒子の製造装置。
【００１０】
３．前記１又は２に記載の製造装置を用いて製造することを特徴とする無機蛍光体微粒子の製造方法。
【００１１】
４．無機蛍光体及び分散媒を乳鉢を用いてプレ分散することを特徴とする前記３に記載の無機蛍光体微粒子の製造方法。
【００１２】
５．前記乳鉢が無機蛍光体の原料よりも硬度が硬い材質で形成されていることを特徴とする前記４に記載の無機蛍光体微粒子の製造方法。
【００１３】
６．前記乳鉢がセラミック化合物で形成されていることを特徴とする前記５に記載の無機蛍光体微粒子の製造方法。
【００１４】
７．上記セラミック化合物がＴｉＡｌＮ、ＴｉＣ、ＴｉＣＮ、ＴｉＮ、ＴｉＯ2、ＣｒＣ、ＣｒＮ、ＴａＣ、ＴａＮ、ＺｒＣ、ＺｒＮ、ＳｉＣ、Ｓｉ3Ｎ4及びＡｌ2Ｏ3から選ばれる少なくとも１種のセラミック化合物であることを特徴とする前記６に記載の無機蛍光体微粒子の製造方法。
【００１５】
８．前記１〜７の何れか１項に記載の無機蛍光体微粒子を用いることを特徴とするインク。
【００１６】
即ち、本発明者らは、無機蛍光体微粒子の製造装置に用いられるプレ分散する分散機中の無機蛍光体及び本分散する分散機中の無機蛍光体が、それぞれの分散機に接触する部分に着目し、分散機の構造や材質などについて鋭意検討した結果、該部分に、特定な材質を用いることによって、本発明の目的を達成できることを見い出した。
【００１７】
上記無機蛍光体が接触する部分とは、本分散する分散機中の無機蛍光体及びプレ分散する分散機中の無機蛍光体が、それぞれの分散機に接触する部分のことをいい、本発明においては、該接触する部分の面積に対して、好ましくは３０％以上、より好ましくは５０％以上の一部の面積であっても、本発明の効果を奏することも見い出した。
【００１８】
また、上記の分散装置を用いることにより、無機蛍光体の発光輝度を十分に発揮でき、分散性が良好な無機蛍光体微粒子を安定に得られることも見出した。
【００１９】
前記特定な材質とは、ＴｉＡｌＮ、ＴｉＣ、ＴｉＣＮ、ＴｉＮ、ＴｉＯ2、ＣｒＣ、ＣｒＮ、ＴａＣ、ＴａＮ、ＺｒＣ、ＺｒＮ、ＳｉＣ、Ｓｉ3Ｎ4及びＡｌ2Ｏ3で等の化合物であり、これらの中の少なくとも１種類の化合物から選択されることが好ましい。
【００２０】
また、本発明者らはプレ分散する分散装置に従来の攪拌混合型分散機を用いてきたが、乳鉢で無機蛍光体及び分散媒を十分になじませることによるプレ分散を行うと前記分散方法と同様に本発明の効果が得られることも見出した。
【００２１】
以下、本発明を更に詳細に述べる。
先ず、本発明の本分散する分散装置（分散機）について説明する。
【００２２】
本分散する分散機としは、高速攪拌型のインペラー型の分散機、コロイドミル、ローラーミルまたボールミル、振動ボールミル、アトライタミル、遊星ボールミル、サンドミルなど媒体メディアを装置内で運動させてその衝突（ｃｒｕｓｈ）及び剪断力の両方により微粒化するもの、またはカッターミル、ハンマーミル、ジェットミル等の乾式型分散機、超音波分散機、高圧ホモジナイザー等が挙げられる。
【００２３】
これらの中でも、本発明の本分散には、特に媒体（メディア）を使用する湿式メディア型分散機を使用することが好ましく、特に、連続的に分散処理が可能な連続式湿式メディア型分散機を使用することが好ましい。複数の連続式湿式メディア型分散機を直列に接続する態様等も適用できる。
【００２４】
ここでいう「連続的に分散処理が可能」とは、少なくとも無機蛍光体及び分散媒を時間当たり一定の量比で途切れることなく分散機に供給しながら分散処理すると同時に、前記分散機内で製造された分散物を途切れることなく分散機より吐出する形態をいう。分散室容器（ベッセル）は縦型でも横型でも適宜選択することが可能である。
【００２５】
図１は本発明の本分散する分散機の一例を示すビーズミル分散機の概略図である。
【００２６】
分散機と無機蛍光体が接触する部分は図１中のローター１及びベッセル２である。
【００２７】
また、プレ分散する分散装置としては下記の分散装置が挙げられるが、ＩＫＡ社製ウルトラタラックスの場合、該ウルトラタラックス分散機と無機蛍光体とが接触する部分は分散機のステーターとローター（図示せず）である。
【００２８】
本発明においては、上記接触する部分又は好ましくは接触する部分の一部がセラミック化合物であることを特徴としており、該セラッミック化合物としては、ＴｉＡｌＮ、ＴｉＣ、ＴｉＣＮ、ＴｉＮ、ＴｉＯ2、ＣｒＣ、ＣｒＮ、ＴａＣ、ＴａＮ、ＺｒＣ、ＺｒＮ、ＳｉＣ、Ｓｉ3Ｎ4及びＡｌ2Ｏ3の各セラッミック化合物から選ばれることが好ましい。
【００２９】
上記接触する部分の一部とは、無機蛍光体が分散機と接触する部分の面積に対して、３０％以上の面積ことをいい、５０％以上の面積がより好ましい。
【００３０】
プレ分散する分散装置（分散機）には、攪拌混合型の分散機が用いられる。具体例としては、例えば、ミキサーディゾルバー、ハイスピードディスパーザー、ＩＫＡ社製ウルトラタラックスなどが挙げられる。
【００３１】
本発明は、無機蛍光体を分散媒にプレ分散する際に乳鉢を用いることが好ましく、該乳鉢は無機蛍光体よりも硬度が硬い材質で形成されていることがより好ましく、また、セラミック化合物であることが更に好ましい。
【００３２】
無機蛍光体よりも硬度が硬い材質としては、例えば、めのうが好ましく用いられる。
【００３３】
セラミックス化合物としては前記セラミックス化合物が好ましく用いられる。
また、本発明の請求項１でいう、プレ分散液とは、前記プレ分散する分散装置又は前記乳鉢で後述する無機蛍光体及び分散媒を分散した分散液のことをいう。
【００３４】
次に、無機蛍光体について説明する。
本発明の製造方法に用いられる無機蛍光体は特に制限されないが、たとえば、以下のような無機蛍光体が用いられる。
【００３５】
〔青色発光無機蛍光体〕
（ＢＬ−１）  Ｓｒ2Ｐ2Ｏ7：Ｓｎ4+
（ＢＬ−２）  Ｓｒ4Ａｌ14Ｏ25：Ｅｕ2+
（ＢＬ−３）  ＢａＭｇＡｌ10Ｏ17：Ｅｕ2+
（ＢＬ−４）  ＳｒＧａ2Ｓ4：Ｃｅ3+
（ＢＬ−５）  ＣａＧａ2Ｓ4：Ｃｅ3+
（ＢＬ−６）  （Ｂａ，Ｓｒ）（Ｍｇ，Ｍｎ）Ａｌ10Ｏ17：Ｅｕ2+
（ＢＬ−７）  （Ｓｒ，Ｃａ，Ｂａ，Ｍｇ）10（ＰＯ4）6Ｃｌ2：Ｅｕ2+
（ＢＬ−８）  ＺｎＳ：Ａｇ
（ＢＬ−９）  ＣａＷＯ4
（ＢＬ−１０）  Ｙ2ＳｉＯ5：Ｃｅ
（ＢＬ−１１）  ＺｎＳ：Ａｇ，Ｇａ，Ｃｌ
（ＢＬ−１２）  Ｃａ2Ｂ5Ｏ9Ｃｌ：Ｅｕ2+
（ＢＬ−１３）  ＢａＭｇＡｌ14Ｏ23：Ｅｕ2+
（ＢＬ−１４）  ＢａＭｇＡｌ10Ｏ17：Ｅｕ2+、Ｔｂ3+、Ｓｍ2+
（ＢＬ−１５）  ＢａＭｇＡｌ14Ｏ23：Ｅｕ2+
（ＢＬ−１６）  Ｂａ2Ｍｇ2Ａｌ12Ｏ22：Ｅｕ2+
（ＢＬ−１７）  Ｂａ2Ｍｇ4Ａｌ8Ｏ18：Ｅｕ2+
（ＢＬ−１８）  Ｂａ3Ｍｇ5Ａｌ18Ｏ35：Ｅｕ2+
（ＢＬ−１９）  （Ｂａ，Ｓｒ，Ｃａ）（Ｍｇ，Ｚｎ，Ｍｎ）Ａｌ10Ｏ17：Ｅｕ2+
〔緑色発光無機蛍光体〕
（ＧＦ−１）  （Ｂａ，Ｍｇ）Ａｌ16Ｏ27：Ｅｕ2+、Ｍｎ2+
（ＧＦ−２）  Ｓｒ4Ａｌ14Ｏ25：Ｅｕ2+
（ＧＦ−３）  （Ｓｒ，Ｂａ）Ａｌ2Ｓｉ2Ｏ8：Ｅｕ2+
（ＧＦ−４）  （Ｂａ，Ｍｇ）2ＳｉＯ4：Ｅｕ2+
（ＧＦ−５）  Ｙ2ＳｉＯ5：Ｃｅ3+、Ｔｂ3+
（ＧＦ−６）  Ｓｒ2Ｐ2Ｏ7−Ｓｒ2Ｂ2Ｏ5：Ｅｕ2+
（ＧＦ−７）  （Ｂａ，Ｃａ，Ｍｇ）5（ＰＯ4）3Ｃｌ：Ｅｕ2+
（ＧＦ−８）  Ｓｒ2Ｓｉ3Ｏ8−２ＳｒＣｌ2：Ｅｕ2+
（ＧＦ−９）  Ｚｒ2ＳｉＯ4，ＭｇＡｌ11Ｏ19：Ｃｅ3+、Ｔｂ3+
（ＧＦ−１０）  Ｂａ2ＳｉＯ4：Ｅｕ2+
（ＧＦ−１１）  ＺｎＳ：Ｃｕ，Ａｌ
（ＧＦ−１２）  （Ｚｎ，Ｃｄ）Ｓ：Ｃｕ，Ａｌ
（ＧＦ−１３）  ＺｎＳ：Ｃｕ，Ａｕ，Ａｌ
（ＧＦ−１４）  Ｚｎ2ＳｉＯ4：Ｍｎ
（ＧＦ−１５）  ＺｎＳ：Ａｇ，Ｃｕ
（ＧＦ−１６）  （Ｚｎ，Ｃｄ）Ｓ：Ｃｕ
（ＧＦ−１７）  ＺｎＳ：Ｃｕ
（ＧＦ−１８）  Ｇｄ2Ｏ2Ｓ：Ｔｂ
（ＧＦ−１９）  Ｌａ2Ｏ2Ｓ：Ｔｂ
（ＧＦ−２０）  Ｙ2ＳｉＯ5：Ｃｅ、Ｔｂ
（ＧＦ−２１）  Ｚｎ2ＧｅＯ4：Ｍｎ
（ＧＦ−２２）  ＣｅＭｇＡｌ11Ｏ19：Ｔｂ
（ＧＦ−２３）  ＳｒＧａ2Ｓ4：Ｅｕ2+
（ＧＦ−２４）  ＺｎＳ：Ｃｕ，Ｃｏ
（ＧＦ−２５）  ＭｇＯ・ｎＢ2Ｏ3：Ｃｅ、Ｔｂ
（ＧＦ−２６）  ＬａＯＢｒ：Ｔｂ、Ｔｍ
（ＧＦ−２７）  Ｌａ2Ｏ2Ｓ：Ｔｂ
（ＧＦ−２８）  ＳｒＧａ2Ｓ4：Ｅｕ2+、Ｔｂ3+、Ｓｍ2+
〔赤色発光無機蛍光体〕
（ＲＬ−１）  Ｙ2Ｏ2Ｓ：Ｅｕ3+
（ＲＬ−２）  （Ｂａ，Ｍｇ）2ＳｉＯ4：Ｅｕ3+
（ＲＬ−３）  （Ｂａ，Ｍｇ）Ａｌ16Ｏ27：Ｅｕ3+
（ＲＬ−４）  （Ｂａ，Ｃａ，Ｍｇ）5（ＰＯ4）3Ｃｌ：Ｅｕ3+
（ＲＬ−５）  ＹＶＯ4：Ｅｕ3+
（ＲＬ−６）  ＹＶＯ4：Ｅｕ3+、Ｂｉ3+
（ＲＬ−７）  ＣａＳ：Ｅｕ3+
（ＲＬ−８）  Ｙ2Ｏ3：Ｅｕ
（ＲＬ−９）  ３．５ＭｇＯ，０．５ＭｇＦ2ＧｅＯ2：Ｍｎ
（ＲＬ−１０）  ＹＢＯ3：Ｅｕ
上記の無機蛍光体の他に、３波長型機蛍光体に使用されている無機蛍光体、ハロリン酸カルシウム等が挙げられる。
【００３６】
本発明の無機蛍光体は、その平均粒径に特に制限は無いが、平均粒径は小さい方が後に分散処理を施すに当たって有利である。
【００３７】
具体的には、平均粒径は１．０μｍ以下であることが好ましく、０．８μｍ以下であることが更に好ましい。ここで無機蛍光体の平均粒径は、球換算粒径を意味する。球換算粒径とは、粒子の体積と同体積の球を想定し、該球の粒径をもって表わした粒径である。
【００３８】
また、粒径分布も上記と同様の理由から予め狭い方が有利であり、具体的には、粒径分布の変動係数が１００％以下であることが好ましく、７０％以下であることが更に好ましい。ここで粒径分布の変動係数（粒子分布の広さ）とは、下式によって定義される値である。
【００３９】
粒径分布の広さ（変動係数）〔％〕＝（粒子サイズ分布の標準偏差／粒子サイズの平均値）×１００
本発明の無機蛍光体微粒子は、本発明の製造方法によって得られた無機蛍光体の固体微粒子分散物をいい、該無機蛍光体微粒子は後述する様々な用途に適用することができる。
【００４０】
本発明の無機蛍光体の分散媒としては、水または種々有機溶媒、それらの混合物等いずれを使用しても良く、無機蛍光体微粒子のその後の用途に応じて適宜選択することができる。
【００４１】
本発明の無機蛍光体微粒子には、必要に応じて種々の界面活性剤、分散安定性を向上させるために高分子分散剤、バインダー等を適宜添加することができる。
【００４２】
本発明の無機蛍光体微粒子の粒径や粒径分布には特に制限は無く、その後の用途に応じて適切に制御することが可能であるが、大半の場合、粒径は小さく粒径分布は狭い方が有利な場合が多い。
【００４３】
具体的には、平均粒径は０．８μｍ以下であることが好ましく、０．５μｍ以下であることが更に好ましい。
【００４４】
また、粒径分布の変動係数は７０％以下であることが好ましく、５０％以下であることが更に好ましい。ここで粒径の定義や変動係数の算出方法は、上述に準ずる。
【００４５】
本発明の製造方法によって得られた無機蛍光体微粒子は、様々な用途に適用することができ、例えば、他の溶液や固体分散物等の液状の材料と混合させて液状の蛍光性材料としたり、無機蛍光体分散物またはそれを含む混合物を基材に塗布したりするなど、多様な用途に適用できる。
【００４６】
具体的には、例えば、インクジェットプリンター用インク、プラズマディスプレイ、フィールドエミッションディスプレイ、エレクトロルミネッセンス装置、能動発光型液晶装置、陰極線管（ＣＲＴ）等の種々の画像表示装置の無機蛍光層、レーザプリンター用インク、その他オフセット印刷や転写リボン等の印刷様式に適した各種インク、電子写真用トナー、または各種塗料や筆記具等に用いる色材、更には電子記録媒体用色材、ハロゲン化銀写真材料、増感紙等、様々な用途にも用いることができる。中でも、インクジェットプリンター用インクとして用いることが好ましい。
【００４７】
また、本発明においては、特に上記各種インク、各種色材に適用する場合は、主に色補正等を目的として本発明の無機蛍光体微粒子を染料や顔料等の着色剤を含む溶液や固体分散物に混合して使用することができる。
【００４８】
また、着色剤を含有せずに無機蛍光体微粒子を主成分とする蛍光性材料として使用することも可能である。
【００４９】
【実施例】
以下、実施例を挙げて本発明を具体的に説明するが、本発明の実施態様はこれらに限定されるものではない。
【００５０】
実施例１
《無機蛍光体試料Ｂａ2ＳｉＯ4：Ｅｕ2+の合成》
（無機蛍光体１）
テトラエトキシシラン８．３ｇ、ユーロピウムアセチルアセトナート０．０９７ｇをエタノール１５０ｍｌに溶解した溶液と０．３Ｍ硝酸バリウム水溶液２９５ｍｌとを、アンモニアでｐＨ１０に調整した水：エタノール＝１：１の母液３００ｍｌに、５．０ｍｌ／ｍｉｎで同時に滴下した。
【００５１】
滴下終了後、ポリオキシエチレンソルビタントリオレエートを０．７５ｇ添加し、ロータリーエバポレーターで濃縮乾固した。残った固体をエタノール中に分散・洗浄し、ろ過後、イソプロパノールを用いて再度洗浄し、乾燥後、４００℃で５時間、続いて９００℃で２時間焼成した。これにより無機蛍光体１を得た。
【００５２】
実施例２
１）プレ分散
実施例２−１：
上記で作製した無機蛍光体１および下記の組成物を混合し、ＩＫＡ社製ウルトラタラックスでプレ分散を行った。プレ分散は８０００ｒｐｍで１分間行った。
【００５３】
ローターおよびステーターはステンレス製である。
0003918539.tif 000002
得られた分散液を分散液１とする
実施例２−２：
前記ウルトラタラックスのローター及びステーターをＺｒＮ製と取り替えた以外は実施例２−１と同様に分散を行った。得られた分散液を分散液２とする。無機蛍光体１の接触する面積の３５％がＺｒＮ製である。
【００５４】
実施例２−３：
ウルトラタラックスの変わりにめのう製乳鉢を用いて無機蛍光体１と前記分散媒を１０分間混合した以外は、実施例２−１と同様にして分散液３を得た。
【００５５】
実施例３
（本分散）
実施例３−１：
上記で作製した分散液１を図１に示すビーズミル分散機  ＶＭＡ−ＧＥＴＺＭＡＮＮ社製ＤＩＳＰＥＲＭＡＴＴ  ＳＬ−Ｃ５を用いて分散を行った。ローターおよびベッセルは、ステンレス製である。
【００５６】
分散には平均粒経０．３ｍｍのジルコニアビーズを用い、ビーズの充填率は８０％とした。分散は５５００ｒｐｍで１０分間行った。得られた分散液を分散液４とする。
【００５７】
実施例３−２：
前記ビーズミル分散機のローター及びベッセルの部分をＺｒＮ製の物と取り替えた以外は実施例３−１と同様にして分散を行った。用いた分散液１、２、３で得られた分散液を分散液５、６、７とする。分散液の接触する面積の５０％がＺｒＮ製である。
【００５８】
実施例で作製した分散液の相対発光強度および分散物の平均粒径を測定した。
測定には、Ｈｉｔａｃｈｉ社製Ｆｌｏｒｅｓｃｅｎｃｅ  Ｓｐｅｃｔｒｏｐｈｏｔｏｍｅｔｅｒ  Ｆ３０１０を用いて、３６５ｎｍの励起光で測定した。
【００５９】
平均粒径はゼータサイザー１０００（マルバーン社製）で測定した。
次に、各々の分散液を無機蛍光体インクとしてインクジェット用インクに用い、６４本の出射ノズルを持つオンデマンド・ピエゾシェアーモード駆動方式のインクジェットプリンターを使用し、駆動周波数８．２ｋＨｚで出射速度１０ｍ／ｓで出射させ、出射性を下記の評価基準で評価した。
【００６０】
出射状態を目視で２時間観察し、時々出射がなくなる間欠出射及び出射方向が斜めにずれる斜め出射など通常出射状態を維持出来ないノズルの本数を数えた。通常出射出来ないノズルの本数が少ないほど出射安定性がよい。
【００６１】
出射出来ないノズル数が０本：◎
出射出来ないノズル数が１〜２本未満：○
出射出来ないノズル数が２〜６本未満：△
出射出来ないノズル数が６本以上：×とした。
【００６２】
結果を表１に示す。
【００６３】
【表１】
0003918539.tif 000003
【００６４】
以上の結果から明らかなように、本発明のプレ分散用分散装置、本分散用分散装置及びそれらを用いて得られた分散液は、発光強度に優れ、平均粒径もほとんど変化せず十分に分散されていることが分かる。
【００６５】
また、本発明の分散液を無機蛍光体インク（インクジェット用インク）として用いた場合、出射性が良好であることが分かる。
【００６６】
【発明の効果】
本発明による無機蛍光体微粒子の製造装置及び無機蛍光体微粒子の製造方法は、分散工程中、分散機の磨耗による分散機材質の混入が少なく、分散性が良好で高輝度の無機蛍光体微粒子を安定に得ることができ、該無機蛍光体微粒子を含有する分散液をインクジェット用インクとして用いた場合、出射性が良好で、優れた効果を有する。
【図面の簡単な説明】
【図１】本発明の本分散する分散装置の一例を示すビーズミル分散機の概略図である。
【符号の説明】
１  ローター
２  ベッセル
【図１】
0003918539.tif 000004